Brevet FR2787113A1 — publié le 20000616

La présente invention concerne un copolymère qui peut être utilisé pour former un film, une feuille ou un tube, un procédé pour sa préparation et un produit moulé obtenu avec ce copolymère. Plus spécifiquement, la présente invention concerne un copolymère qui peut être utilisé pour former un produit tel qu'un film, une feuille ou un tube en remplacement du poly(chlorure de vinyle), un procédé pour sa production et un produit moulé avec ce copolymère. En général on exige d'un copolymère destiné à être utilisé pour former des films tels que les films d'emballage qu'il présente les propriétés de reprise élastique, de transparence et de résistance mécanique qui sont manifestées par le poly(chlorure de vinyle). Toutefois, l'utilisation du poly(chlorure de vinyle) n'est pas recommandée, pour des raisons de pollution de l'environnement, du fait de la possibilité de production de substances toxiques lors de l'incinération. C'est pourquoi, différents types de polymères sont envisagés actuellement pour remplacer le poly(chlorure de vinyle), mais aucun d'entre eux n'est satisfaisant du point de vue des propriétés viscoélastiques et de la transparence. Au cours des dernières années, du fait des progrès réalisés dans le domaine de la polymérisation des oléfines telles que l'éthylène ou le propylène, il a été possible de produire des polymères ayant des caractéristiques différentes des polymères conventionnels et d'utiliser des quantités de catalyseur extrêmement faibles pour produire de grandes quantités de polymères grâce à l'apparition des catalyseurs à base de composés de métaux de transition tels que les métallocènes. On a proposé d'appliquer un catalyseur de ce type à la copolymérisation de l'éthylène avec un hydrocarbure alcénylaromatique comme le styrène. Par exemple, la publication de brevet japonais n 2 623 070 décrit un copolymère pseudostatistique (copolymère statistique dans lequel les atomes de carbone méthiniques auxquels un groupe phényle est lié sont séparés mutuellement par deux ou plusieurs groupes méthylène) de l'éthylène et du styrène obtenu au moyen d'un catalyseur de type Ziegler-Natta homogène comprenant un composé de métal de transition spécifique et un composé d'organo-aluminium. Ce copolymère a d'excellentes propriétés viscoélastiques et une excellente transparence de sorte que l'on peut l'envisager pour remplacer le poly(chlorure de vinyle). Toutefois il présente des inconvénients du fait qu'il a une faible résistance aux huiles et une résistance à la chaleur insuffisante. De plus, le copolymère obtenu par le procédé de production évoqué peut subir une détérioration de sa transparence du fait de la formation d'un sous-produit constitué par du polystyrène syndiotactique. On a proposé d'appliquer un catalyseur de type métallocène à la copolymérisation de l'éthylène et d'une oléfine cyclique représentée par le norbornène. Par exemple, la demande de brevet japonais publiée avant examen Hei n 2-173 112 décrit un procédé de copolymérisation du norbornène et de l'éthylène qui utilise comme composant catalytique le dichlorure d'isopropylidène(cyclopentadiényl)(fluorényl)titane et la demande de brevet japonais publiée avant examen Hei n 5-194 641 décrit un procédé analogue qui utilise comme composant catalytique le dichlorure de (tert-butylamido)diméthyl(tétraméthylcyclopentadiényl)silanetitane. Les copolymères obtenus par ces procédés ont une grande résistance aux huiles et sont utiles comme résines résistant à la chaleur du fait qu'ils présentent une température de transition vitreuse extrêmement élevée, mais ils sont inférieurs en ce qui concerne la flexibilité aux copolymères d'éthylène et de styrène. Pour remédier à ces inconvénients la présente invention a pour but de fournir un copolymère transparent ayant une excellente flexibilité et une excellente résistance à la chaleur qui ne contient pas d'halogène néfaste du point de vue de la pollution de l'environnement. La présente invention a également pour but de fournir un procédé de production de ce copolymère qui présente une action de polymérisation extrêmement élevée, ainsi qu'un produit moulé obtenu avec ce copolymère. Pour atteindre les buts mentionnés précédemment, la demanderesse a étudié de manière approfondie la production d'un copolymère au moyen d'un composé d'un métal de transition représenté par un métallocène comme composant catalytique. Ainsi, la présente invention concerne un copolymère de l'éthylène et/ou d'une a-oléfine et d'une oléfine cyclique avec un hydrocarbure alcénylaromatique où la teneur de ladite oléfine cyclique est de 0,01 à 66 mol %, la teneur dudit hydrocarbure alcénylaromatique est de 3 à 99 mol % et la teneur de l'hydrocarbure alcénylaromatique est supérieure à la moitié de la teneur de l'oléfine cyclique (la somme des teneurs de l'éthylène et/ou de l'a-oléfine, de l'oléfine cyclique et de l'hydrocarbure alcénylaromatique est égale à 100 mol %). En outre, la présente invention concerne un procédé de production dudit copolymère qui comprend la colymérisation de l'éthylène et/ou d'une a-oléfine avec une oléfine cyclique et un hydrocarbure alcénylaromatique en présence d'un catalyseur préparé à partir des composants (A) et [(B) et/ou (C)] décrits ci-dessous : (A) : un complexe de métal de transition représenté par la forme générale [I], [II] ou [III] suivante : où M' désigne un atome de métal de transition du groupe IV du tableau périodique des éléments, A désigne un atome du groupe XVI du tableau périodique des éléments, J désigne un atome du groupe XIV du tableau périodique des éléments, Cp1 désigne un groupe ayant un squelette d'anion de type cyclopentadiène, X , X2, R', R2, R3, R4, R5 et R6 représentent indépendamment un atome d'hydrogène, un atome d'halogène, un groupe alkyle, un groupe aralkyle, un groupe aryle, un groupe silyle substitué, un groupe alcoxy, un groupe aralkyloxy, un groupe aryloxy ou un groupe amino disubstitué, X3 représente un atome du groupe XVI du tableau périodique des éléments, R', R2, R3, R4, R5 et R6 peuvent éventuellement être combinés entre eux pour former un cycle et, dans les formules générales [H] ou [III], deux des substituants Ml, A, J, Cp, X , X', @ x RI, R', R3, R1,R5 et R6 peuvent être respectivement identiques ou différents, (B) : un ou plusieurs composés de l'aluminium choisis parmi les composés (B 1) à (B3) suivants : (B1) un composé d'organo-aluminium représenté par la formule générale E1aAlZ3-a, (B2) un aluminoxane cyclique ayant une structure représentée par la formule générale {-Al(E2)-O-}b, et (B3) un aluminoxane linéaire ayant une structure représentée par la formule générale E3{-AI(E3)-O-}A1E32 où E1 E2 et E3 représentent respectivement un groupe hydrocarboné, tous les E1, tous les E2et tous les E3 peuvent être identiques ou différents, Z représente un atome d'hydrogène ou un atome d'halogène et tous les Z peuvent être identiques ou différents, a représente un nombre satisfaisant l'expression 0 L'invention sera mieux comprise à la lecture de la description détaillée qui suit et se réfère aux dessins annexés dans lesquels la figure 1 représente un spectre de RMN de 13C du copolymère obtenu dans l'exemple 1 ; la figure 2 montre des données de viscoélasticité à l'état solide du copolymère obtenu dans l'exemple 1 ; la figure 3 représente une courbe d'hystérésis du copolymère obtenu dans l'exemple 1 ; etla figure 4 montre des données de viscoélasticité à l'état solide du copolymère obtenu dans l'exemple 2. L'éthylène et/ou l'a-oléfine utilisé dans la présente invention est l'éthylène, une a-oléfine ou un mélange d'éthylène et d'a-oléfine, l'éthylène étant préféré. De préférence, l'a-oléfine est une a-oléfine ayant 3 à 20 atomes de carbone, et à titre d'exemples spécifiques d'une telle a-oléfine on peut citer les oléfines linéaires comme le propylène, le but-1-ène, le pent-1-ène, l'hex-1-ène, l'hept-1-ène, l'oct-1-ène, le non-1-ène, le déc-1-ène et analogues, les oléfines ramifiées comme le 3-méthylbut-l-ène, le 3-méthylpent-l-ène, le 4-méthylpent-l- ène, le 5-méthylhex-l-ène, le vinylcyclohexane, notamment. Parmi celles-ci, on préfère encore le propylène, le but-1-ène, le pent-1-ène, l'hex-1-ène, l'hept-1- ène, l'oct-1-ène, le 4-méthylpent-l-ène ou le vinylcyclohexane, et on préfère en particulier le propylène. Selon la présente invention, l'a-oléfine est utilisée seule ou sous forme d'un mélange de deux ou plusieurs a-oléfines. L'oléfine cyclique utilisée selon la présente invention est un composé dans lequel 4 atomes de carbone ou plus, qui peuvent éventuellement être substitués, forment un cycle comportant une double liaison carbone-carbone. Comme oléfine de ce type, on peut citer les oléfines monocycliques comme le cyclobutène, le cyclopentène, le cyclohexène, le cycloctène, le 3méthylcyclopentène, le 4-méthylcyclopentène, le 3-méthylcyclohexène, et les oléfines polycycliques comme le 1,2-dihydrodicyclopentadiène, les oléfines polycycliques représentées par la formule [IV] ci-dessous : où R7 à R18 représentent chacun indépendamment un atome d'hydrogène, un groupe hydroxyle, un groupe amino, un groupe phosphino ou un groupe organique ayant 1 à 20 atomes de carbone et R16 et R17 peuvent former un cycle. m désigne un entier supérieur ou égal à 0. Comme exemples spécifiques de groupes organiques ayant 1 à 20 atomes de carbone, on peut citer les groupes alkyle tels qu'un groupe méthyle, éthyle, propyle, butyle, hexyle, octyle et dodécyle, les groupes aryle tels qu'un groupe phényle, tolyle, naphtyle, les groupes aralkyle tels qu'un groupe benzyle, phénéthyle, les groupes alcoxy tels qu'un groupe méthoxy, éthoxy, les groupes aryloxy tels qu'un groupe phénoxy, les groupes acyle tels qu'un groupe acétyle, les groupes alcoxycarbonyle tels qu'un groupe méthoxycarbonyle, éthoxycarbonyle, les groupes aryloxycarbonyle ou aralkyloxycarbonyle, les groupes acyloxy tels qu'un groupe acétyloxy, les groupes alcoxysulfonyle tels qu'un groupe méthoxysulfonyle, éthoxysulfonyle, les groupes aryloxysulfonyle ou aralkyloxysulfonyle, les groupes silyle substitués tels qu'un groupe triméthylsilyle, les groupes dialkylamino tels qu'un groupe diméthylamino ou diéthylamino, un groupe carboxyle, un groupe cyano, et un groupe dans lequel une partie des atomes d'hydrogène du groupe alkyle, aryle ou aralkyle mentionné ci-dessus est substitué par un groupe hydroxyle, amino, acyle, carboxyle, alcoxy, alcoxycarbonyle, acyloxy, silyle substitué, alkylamino ou cyano. De préférence, chacun des symboles Rà R18représente un atome d'hydrogène, un groupe alkyle de 1 à 20 atomes de carbone, un groupe aryle de 6 à 20 atomes de carbone, un groupe aralkyle de 7 à 20 atomes de carbone, un groupe acyle de 1 à 20 atomes de carbone, un groupe alcoxycarbonyle de 2 à 20 atomes de carbone, un groupe acyloxy de 1 à 20 atomes de carbone ou un groupe silyle disubstitué de 2 à 20 atomes de carbone. m est un entier supérieur ou égal à zéro et de préférence un entier tel que 0# m# 3. Parmi ces oléfines cycliques on préfère les oléfines polycycliques représentées par la formule générale [IV] ci-dessus. A titre d'exemples spécifiques des oléfines polycycliques représentées par la formule générale [IV] on peut citer notamment le norbornène, le 5-méthylnorbomène, le 5-éthylnorbomène, le 5-buthylnorbomène, le 5-phénylnorbornène, le 5-benzylnorbomène, le tétracyclododécène, le tricyclodécène, le tricycloundécène, le pentacyclopentadécène, le pentacyclohexadécène, le 8méthyltétracyclododécène, le 8-éthyltétracyclododécène, le 5-acétylnorbomène, le 5-acétyloxynorbomène, le 5-méthoxycarbonylnorbomène, le 5-éthoxycarbonylnorbomène, le 5-méthyl-5-méthoxycarbonylnorbornène, le 5-cyanonorbomène, le 8-méthoxycarbonyltétracyclododécène, le 8-méthyl-8-tétracyclododécène, le 8- cyanotétracyclododécène. Ces oléfines cycliques sont utilisées seules ou dans un mélange de deux ou plusieurs d'entre elles lors de la polymérisation. L'hydrocarbure alcénylaromatique utilisé selon la présente invention est de préférence un composé représenté par la formule générale [V] ci-dessous. où R 19 est un atome d'hydrogène ou un groupe alkyle de 1 à 20 atomes de carbone et R désigne un groupe hydrocarboné aromatique de 6 à 25 atomes de carbone. Comme exemples spécifiques de groupes alkyle de 1 à 20 atomes de carbone représentés par R19 on peut citer notamment un groupe méthyle, éthyle, propyle, butyle, hexyle, octyle ou dodécyle. On préfère un atome d'hydrogène ou un groupe méthyle. Comme exemples spécifiques de groupes hydrocarbonés aromatiques de 6 à 25 atomes de carbone représentés par Ar, on peut citer notamment un groupe phényle, tolyle, xylyle, tert-butylphényle et vinylphényle, naphtyle, phénanthryle, anthrathényle, benzyle. On préfère un groupe phényle, tolyle, xylyle, tert-butylphényle, vinylphényle ou naphtyle. Comme exemples spécifiques de tels hydrocarbures alcénylaromatiques, on peut citer notamment les alkylstyrènes comme le p-méthylstyrène, le m-méthylstyrène, le o-méthylstyrène, le p-éthylstyrène, le m-éthylstyrène, le o- éthylstyrène, le 2,4-diméthylstyrène, le 2,5-diméthylstyrène, le 3,4diméthylstyrène, le 3,5-diméthylstyrène, le 3-méthyl-5-éthylstyrène, le p-tertbutylstyrène, le p-sec-butylstyrène, les alcénylbenzènes comme le styrène, le 2phénylpropylène, le 2-phénylbutène, le 3-phénylpropylène, les alcénylnaphtalènes comme le 1-vinylnaphtalène. De préférence, l'hydrocarbure alcénylaromatique utilisé selon la présente invention est le styrène, le p-méthylstyrène, le mméthylstyrène, le o-méthylstyrène, le p-tert-butylstyrène, le 2-phénylpropylène ou le 1-vinylnaphtalène, le styrène étant particulièrement préféré. Le copolymère selon la présente invention peut contenir d'autres composés vinyliques en plus du composé mentionné ci-dessus, à condition qu'ils ne soient pas préjudiciables à l'objectif de la présente invention. On peut obtenir le copolymère en copolymérisant un autre composé vinylique en plus du composé mentionné ci-dessus. Il peut s'agir par exemple du méthylvinyléther, de l'éthylvinyléther, de l'acide acrylique, de l'acrylate de méthyle, de l'acrylate d'éthyle, du méthacrylate de méthyle, de l'acrinonitrile ou de l'acétate de vinyle. La teneur en oléfine cyclique est de 0,01 à 66 mol % dans le copolymère selon la présente invention. Quand la teneur en oléfine cyclique est située dans ce domaine, le copolymère présente une excellente résistance à la chaleur et une excellente résistance aux huiles. De préférence encore, la teneur en oléfine cyclique est de 0,1 à 40 mol % et en particulier de 1 à 30 mol %. Cette teneur est aisément déterminée par une mesure de RMN'H ou une mesure de RMN13C. La teneur en hydrocarbure alcénylaromatique est de 3 à 99 mol % dans le copolymère de la présente invention. Quand la teneur en hydrocarbure alcénylaromatique est dans ce domaine, le copolymère présente une excellente résistance à la chaleur et une excellente flexibilité, et son indice de réfraction est de préférence élevé. De préférence encore, la teneur en hydrocarbure alcénylaromatique est de 3 à 55 mol % et en particulier de 5 à 45 mol %. Cette teneur est aisément déterminée par une mesure de RMN' H et une mesure de RMN13C. De plus, dans le copolymère de la présente invention, la teneur de l'hydrocarbure alcénylaromatique est supérieure à la moitié de la teneur de l'oléfine cyclique. Quand la teneur est située dans ce domaine, le copolymère présente un excellent équilibre entre la résistance à la chaleur et la reprise élastique. Quand la teneur de l'hydrocarbure alcénylaromatique est inférieure ou égale à la moitié de la teneur de l'oléfine cyclique, la reprise élastique diminue parfois. De préférence, la teneur en hydrocarbure alcénylaromatique du copolymère selon la présente invention n'est pas inférieure à la teneur en oléfine cyclique. De préférence, le copolymère selon la présente invention est un copolymère amorphe sans cristallinité, pour des raisons de transparence. Il est possible de confirmer que le copolymère n'a pas de cristallinité grâce à une courbe de fusion obtenue au moyen d'un colorimètre à balayage différentiel (CDB), qui n'indique pas de point de fusion. Il est préférable que, dans le copolymère selon la présente invention, la somme de la teneur en hydrocarbure alcénylaromatique et de la teneur en oléfine cyclique soit supérieure ou égale à 10 mol %. Quand cette somme est située dans le domaine ci-dessus, le copolymère devient amorphe et présente une excellente transparence. Le copolymère selon la présente invention a une température de transition vitreuse (Tg) de-20 à 170 C, de préférence de-20 à 140 C et de préférence encore de 30 à 100 C. On préfère en particulier un copolymère ayant une Tg supérieure ou égale à 35 C et inférieure à 60 C. Il est possible de mesurer la Tg au moyen d'un calorimètre à balayage différentiel (CDB). En outre, le copolymère selon la présente invention peut présenter un indice de réfraction relativement élevé de sorte que l'addition d'une charge pour améliorer sa rigidité n'est pas préjudiciable à la transparence. De plus, un film étiré constitué par le copolymère de la présente invention a un taux de retrait relativement élevé. Il est possible de produire le copolymère selon la présente invention avec un haut rendement de polymérisation, par exemple en copolymérisant l'éthylène et/ou l'a-oléfine et l'oléfine cyclique avec l'hydrocarbure alcényl- aromatique en présence d'un catalyseur préparé à partir des composants (A) et [(B) et/ou (C) ] décrits ci-dessous selon un procédé que l'on va maintenant décrire. (A) : complexe de métal de transition Dans la formule générale [I], [II] ou [ni], l'atome de métal de transition représenté par M1 désigne un métal de transition du groupe IV du tableau périodique des éléments (IUPAC Inorganic Chemistry Nomenclature, Revised Edition, 1989) qui peut être par exemple un atome de titane, un atome de zirconium ou un atome de hafnium. Parmi ceux-ci on préfère un atome de titane ou un atome de zirconium. Concernant l'atome d'élément du groupe XVI désigné par A dans les formules générales [I], [II] ou [ni], il peut s'agir par exemple d'un atome d'oxygène, d'un atome de soufre ou d'un atome de sélénium. Parmi ceux-ci on préfère un atome d'oxygène. L'atome d'élément du groupe XIV désigné par J dans les formules générales [I], [II] ou [III] peut être par exemple un atome de carbone, un atome de silicium ou un atome de germanium, et on préfère un atome de carbone et un atome de silicium, et en particulier un atome de carbone. Le groupe ayant un squelette d'anion cyclopentadiène, à titre de substituant Cpl, comprend un groupe r15-cyclopentadiényle (substitué), un groupe 115-indényle (substitué), un groupe 115 -fluorényle (substitué), etc. Des exemples spécifiques comprennent un groupe 115 -cyclopentadiényle, un groupe 115 -méthy1cyclo-pentadiényle, un groupe r15-diméthylcyclopentadiényle, un groupe rs-triméthyl-cyclopentadiényle, un groupe 115 -tétraméthylcyclopentadiényle, un groupe r|5-éthylcyclopentadiényle, un groupe 'q'-n-propylcyclopentadiényle, un groupe 115-isopropylcyclopentadiényle, un groupe T15-n-butyleyclopentadiényle, un groupe 115-sec-butylcyclopentadiényle, un groupe il5-tert-butylcyclopentadiényle, un groupe 115 -n-pentylcyclopentadiényle, un groupe r|5-néopentylcyclopentadiényle, un groupe ri5-n-hexylcyclopentadiényle, un groupe r15-noctylcyclopentadiényle, un groupe '5-phénylcyclopentadiényle, un groupe T)5-naphtylcyclopentadiényle, un groupe T|5-triméthylsi]ylcyclopentadiényle, un groupe 115-triéthylsilylcyclopentadiényle, un groupe r|5-tert-butyldiméthylsilylcyclopentadiényle, un groupe T15-indényle, un groupe Ti5-méthylindényle, un groupe r|5-diméthylindényle, un groupe r15-éthylindényle, un groupe 115-npropylindényle, un groupe 115-isopropylindényle, un groupe 115 -n-butylindényle, un groupe il 5-sec-butylindényle, un groupe ri5-tert-butylindényle, un groupe q 5-npentylindényle, un groupe T15-néopentylindényle, un groupe rs-n-hexylindényle, un groupe il 5-n-octylindényle, un groupe ,,5 -n-décylindényle, un groupe 'r>5-phénylindényle, un groupe 115-méthylphénylindényle, un groupe il 5-naphtylindényle, un groupe 115-triméthylsilylindényle, un groupe il 5-triéthylsilylindényle, un groupe 115 -tert-butyldiméthylsilylindényle, un groupe ,,5 -tétrahydroindényle, un groupe t$-fluorényle, un groupe 115 -méthylfluorényle, un groupe T|5-diméthylfluorényle, un groupe ri5-éthylfluorényle, un groupe il 5diéthylfluorényle, un groupe il 5-n-propylfluorényle, un groupe 5-di-npropylfluorényle, un groupe fl5-isopropylfluorényle, un groupe 115diisopropylfluorényle, un groupe T|5-n-butylfluorényle, un groupe T|5-secbutylfluorényle, un groupe ,,5 -tert-butylfluorényle, un groupe T|5-di-nbutylfluorényle, un groupe il5-di-sec-butyltluorényle, un groupe il 5 -di-tertbutylfluorényle, un groupe 'r15-n-pentylfluorényle, un groupe 115 -néopentylfluorényle, un groupe ,,5 -n-hexylfluorényle, un groupe 11-5-noctylfluorényle, un groupe T|5-n-décylfluorényle, un groupe rl5-ndodécylfluorényle, un groupe 5-phénylfluorényle, un groupe r5-diphénylfluorényle, un groupe 'i>5-méthylphénylfluorényle, un groupe 5-naphtylfluorényle, un groupe il-5-triméthylsilylfluorényle, un groupe rl5-bis-triméthylsilylfluorényle, un groupe T15-triéthylsilylfluorényle, un groupe r15-tert-butyldiméthylsilylfluorényle. Parmi eux, on préfère en particulier un groupe 'r15-cyclopentadiényle, un groupe 115-méthylcyclopentadiényle, un groupe 115 -tertbutylcyclopentadiényle, un groupe 5-tétraméthylcyclopentadiényle, un groupe r15- indényle et un groupe #5-fluorényle. L'atome d'halogène dans le substituant X', X2 , R', R2, R3, R4, R5 ou R6 peut être par exemple un atome de fluor, un atome de chlore, un atome de brome ou un atome d'iode, de préférence un atome de chlore ou un atome de brome, de préférence encore un atome de chlore. Comme groupe alkyle dans le substituant X', X2, R', R2, R3, R4, R5 ou R6 on préfère un groupe alkyle de 1 à 20 atomes de carbone. Il peut s'agir par exemple d'un groupe méthyle, éthyle, n-propyle, isopropyle, n-butyle, sec-butyle, tert-butyle, n-pentyle, néopentyle, sec-amyle, n-hexyle, n-octyle, n-décyle, n-dodécyle, n-pentadécyle, n-eicosyle, de préférence encore d'un groupe méthyle, éthyle, isopropyle, tert-butyle ou sec-amyle. Tous ces groupes alkyle peuvent être substitués par un atome d'halogène (atome de fluor, de chlore, de brome ou d'iode). Les groupes alkyle de 1 à 20 atomes de carbone substitués par un atome d'halogène comprennent par exemple un groupe fluorométhyle, difluorométhyle, trifluorométhyle, chlorométhyle, dichlorométhyle, trichlorométhyle, bromométhyle, dibromométhyle, tribromométhyle, iodométhyle, diiodométhyle, triiodométhyle, fluoroéthyle, difluoroéthyle, trifluoroéthyle, tétrafluoroéthyle, pentafluoroéthyle, chloroéthyle, dichloroéthyle, trichloroéthyle, tétrachloroéthyle, pentachloroéthyle, bromoéthyle, dibromoéthyle, tribromoéthyle, tétrabromoéthyle, pentabromoéthyle, perfluoropropyle, perfluorobutyle, perfluoropentyle, perfluorohexyle, perfluorooctyle, perfluorododécyle, perfluoropentadécyle, perfluoroeicosyle, perchloropropyle, perchlorobutyle, perchloropentyle, perchlorohexyle, perchlorooctyle, perchlorododécyle, perchloropentadécyle, perchloroeicosyle, perbromopropyle, perbromobutyle, perbromopentyle, perbromohexyle, perbromooctyle, perbromododécyle, perbromopentadécyle, perbromoeicosyle. Tous ces groupes alkyle peuvent être partiellement substitués par un groupe alcoxy tel qu'un groupe méthoxy, éthoxy, un groupe aryloxy tel qu'un groupe phénoxy, ou un groupe aralkyloxy tel qu'un groupe benzyloxy. Comme groupe aralkyle dans le substituant Xl@ X2 , R', R2, R, R4, RS ou R6 on préfère un groupe aralkyle de 7 à 20 atomes de carbone. Il peut s'agir par exemple d'un groupe benzyle (2-méthylphényl)méthyle, (3-méthylphényl)méthyle, (4-méthylphényl)méthyle, (2,3-diméthylphényl)méthyle, (2,4diméthylphényl)méthyle, (2,5-diméthylphényl)méthyle, (2,6-diméthylphényl)méthyle, (3,4-diméthylphényl)méthyle, (3,5-diméthylphényl)méthyle, (4,6diméthylphényl)méthyle, (2,3,4-triméthylphényl)méthyle, (2,3,5-triméthylphényl)méthyle, (2,3,6-triméthylphényl)méthyle, (3,4,5-triméthylphényl)méthyle, (2,4,6-triméthylphényl)méthyle, (2,3,4,5-tétraméthylphényl)méthyle, (2,3,4,6tétraméthylphényl)méthyle, (2,3,5,6-tétraméthylphényl)méthyle, (pentaméthylphényl)méthyle, (éthylphényl) méthyle, (n-propylphényl)méthyle, (isopropylphényl)méthyle, (n-butylphényl) méthyle, (sec-butylphényl)méthyle, (tertbutylphényl)méthyle, (n-pentylphényl)méthyle, (néopentylphényl)méthyle, (n-hexylphényl)méthyle, (n-octylphényl)méthyle, (n-décylphényl)méthyle, (n-dodécylphényl)méthyle, (n-tétradécylphényl)méthyle, naphtylméthyle, anthracénylméthyle, de préférence encore d'un groupe benzyle. Tous ces groupes aralkyle peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Comme groupe aryle dans le substituant XI, X2 , R', R2, R3, R4, RS ou R6, on préfère un groupe aryle de 6 à 20 atomes de carbone. Il peut s'agir par exemple d'un groupe phényle, 2-tolyle, 3-tolyle, 4-tolyle, 2,3-xylyle, 2,4-xylyle, 2,5-xylyle, 2,6-xylyle, 3,4-xylyle, 3,5-xylyle, 2,3,4-triméthylphényle, 2,3,5triméthylphényle, 2,3,6-triméthylphényle, 2,4,6-triméthylphényle, 3,4,5triméthylphényle, 2,3,4,5-tétraméthylphényle, 2,3,4,6-tétraméthylphényle, 2,3,5,6tétraméthylphényle, pentaméthylphényle, éthylphényle, n-propylphényle, isopropylphényle, n-butylphényle, sec-butylphényle, tert-butylphényle, npentylphényle, néopentylphényle, n-hexylphényle, n-octylphényle, n-décylphényle, n-dodécylphényle, n-tétradécylphényle, naphtyle, anthracényle, de préférence encore d'un groupe phényle. Tous ces groupes aryle peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Le groupe silyle substitué dans le substituant X1, X2, R1, R2, R3, R4, R5 ou R6est un groupe silyle substitué par un groupe hydrocarboné qui peut être par exemple un groupe alkyle de 1 à 10 atomes de carbone tel qu'un groupe méthyle, éthyle, n-propyle, isopropyle, n-butyle, sec-butyle, tert-butyle, isobutyle, n-pentyle, n-hexyle, cyclohexyle, et un groupe aryle tel qu'un groupe phényle. Le groupe silyle substitué ayant 1 à 20 atomes de carbone peut être par exemple un groupe silyle monosubstitué de 1 à 20 atomes de carbone tel qu'un groupe méthylsilyle, éthylsilyle, phénylsilyle, un groupe silyle disubstitué ayant 2 à 20 atomes de carbone tel qu'un groupe diméthylsilyle, diéthylsilyle, diphénylsilyle, et un groupe silyle trisubstitué ayant 3 à 20 atomes de carbone tel qu'un groupe triméthylsilyle, triéthylsilyle, tri-n-propylsilyle, triisopropylsilyle, tri-n-butylsilyle, tri-secbutylsilyle, tri-tert-butylsilyle, tri-isobutylsilyle, tert-butyl-diméthylsilyle, tri-npentylsilyle, tri-n-hexylsilyle, tricyclohexylsilyle, triphénylsilyle, de préférence un groupe triméthylsilyle, tert-butyldiméthylsilyle ou triphénylsilyle. Tous les groupes hydrocarbonés de ces groupes silyle substitués peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Comme groupe alcoxy dans le substituant X', X2, R', R2, R3, R4, R5 ou R6 on préfère un groupe alcoxy de 1 à 20 atomes de carbone qui peut être par exemple un groupe méthoxy, éthoxy, n-propoxy, isopropoxy, n-butoxy, sec-butoxy, tert-butoxy, n-pentoxy, néopentoxy, n-hexoxy, n-octoxy, n-dodécoxy, n-pentadécoxy, n-eicosoxy, de préférence encore un groupe méthoxy, éthoxy ou tert-butoxy. Tous ces groupes alcoxy peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Comme groupe aralkyloxy dans le substituant X', X2, R', R2, R3, R4, R5 ou R6 on préfère un groupe aralkyloxy de 7 à 20 atomes de carbone qui peut être par exemple un groupe benzyloxy, (2-méthylphényl)méthoxy, (3-méthylphényl) méthoxy, (4-méthylphényl)méthoxy, (2,3-diméthylphényl)méthoxy, (2,4diméthylphényl)méthoxy, (2,5-diméthylphényl)méthoxy, (2,6-diméthylphényl)- méthoxy, (3,4-diméthylphényl)méthoxy, (3,5-diméthylphényl)méthoxy, (2,3,4triméthylphényl)méthoxy, (2,3,5-triméthylphényl)méthoxy, (2,3,6-triméthylphényl)méthoxy, (2,4,5-triméthylphényl)méthoxy, (2,4,6-triméthylphényl)méthoxy, (3,4,5-triméthylphényl)méthoxy, (2,3,4,5-tétraméthylphényl)méthoxy, (2,3,4,6-tétraméthylphényl)méthoxy, (2,3,5,6-tétraméthylphényl)méthoxy, (pentaméthylphényl)méthoxy, (éthylphényl)méthoxy, (n-propylphényl)méthoxy, (isopropylphényl)méthoxy, (n-butylphényl)méthoxy, (sec-butylphényl)méthoxy, (tert-butylphényl)méthoxy, (n-hexylphényl)méthoxy, (n-octylphényl)méthoxy, (n-décylphényl)méthoxy, (n-tétradécylphényl)méthoxy, naphtylméthoxy, anthracénylméthoxy, de préférence encore un groupe benzyloxy. Tous ces groupes aralkyloxy peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Comme groupe aryloxy dans le substituant X1, X2, R', R2, R3, R4, R5 ou R6on préfère un groupe aryloxy de 6 à 20 atomes de carbone qui peut être par exemple un groupe phénoxy, 2-méthylphénoxy, 3-méthylphénoxy, 4-méthylphénoxy, 2,3-diméthylphénoxy, 2,4-diméthylphénoxy, 2,5-diméthylphénoxy, 2,6-diméthylphénoxy, 3,4-diméthylphénoxy, 3,5-diméthylphénoxy, 2,3,4-triméthylphénoxy, 2,3,5-triméthylphénoxy, 2,3,6-triméthylphénoxy, 2,4,5triméthylphénoxy, 2,4,6-triméthylphénoxy, 3,4,5-triméthylphénoxy, 2,3,4,5tétraméthylphénoxy, 2,3,4,6-tétraméthylphénoxy, 2,3,5,6-tétraméthylphénoxy, pentaméthylphénoxy, éthylphénoxy, n-propylphénoxy, isopropylphénoxy, n-butylphénoxy, sec-butylphénoxy, tert-butylphénoxy, n-hexylphénoxy, n-octylphénoxy, n-décylphénoxy, n-tétradécylphénoxy, naphtoxy, anthracénoxy. Tous ces groupes aryloxy peuvent être partiellement substitués par un atome d'halogène (atome de fluor, de chlore, de brome ou d'iode), un groupe alcoxy tel qu'un groupe méthoxy, éthoxy, un groupe aryloxy tel qu'un groupe phénoxy, ou un groupe aralkyloxy tel qu'un groupe benzyloxy. Le groupe amino disubstitué dans le substituant X1, X2, R', R2, R 3, R4, R5 ou R6 est un groupe amino substitué par deux groupes hydrocarbonés tels que des groupes alkyle de 1 à 10 atomes de carbone, comme un groupe méthyle, éthyle, n-propyle, isopropyle, n-butyle, sec-butyle, tert-butyle, isobutyle, n-pentyle, n-hexyle, cyclohexyle, un groupe aryle de 6 à 10 atomes de carbone tel qu'un groupe phényle, et un groupe aralkyle de 7 à 10 atomes de carbone. Le groupe amino disubstitué par des groupes hydrocarbonés de 1 à 10 atomes de carbone peut être par exemple un groupe diméthylamino, diéthylamino, di-n-propylamino, diisopropylamino, di-n-butylamino, di-sec-butylamino, di-tert-butylamino, diisobutylamino, tert-butylisopropylamino, di-n-hexylamino, di-n-octylamino, di-ndécylamino, diphénylamino, bistriméthylsilylamino, bis-tertbutyldiméthylsilylamino, de préférence un groupe diméthylamino ou diéthylamino. Les substituants R1, R2, R3, R4, R5 et R6 peuvent éventuellement être combinés entre eux pour former un cycle. R1 est de préférence un groupe alkyle, un groupe aralkyle, un groupe aryle ou un groupe silyle substitué. De préférence, Xl et X2 sont chacun indépendamment un atome d'halogène, un groupe alkyle, un groupe aralkyle, un groupe alcoxy, un groupe aryloxy ou un groupe amino disubstitué, de préférence encore un atome d'halogène. L'atome d'élément du groupe XVI du tableau périodique des éléments désigné par X3 dans la formule générale [II] ou [ET] peut être par exemple un atome d'oxygène, de soufre ou de sélénium, et un atome d'oxygène est préférable. Le complexe de métal de transition (A) représenté par la formule [Il peut être un complexe du métal de transition dans lequel J est un atome de carbone dans la formule générale [I], comme le dichlorure de méthylène(cyclopentadiényl)(3,5-diméthyl-2-phénoxy)titane, le dichlorure de méthyléne(cyclopentadiényl)(3-tert-butyl-2-phénoxy)titane, le dichlorure de méthylène(cyclopentadiényI)(3-tert-butyl-5-méthyl-2-phénoxy)titane, le dichlorure de méthylène(cyclopentadiényl)(3-phényl-2-phénoxy)titane, le dichlorure de méthylène(cyclopentadiényl)(3-tert-butyldiméthylsilyl-5-méthyl-2-phénoxy)titane, le dichlorure de méthylène(cyclopentadiényl)(3-triméthylsilyl-5-méthyl-2phénoxy)titane, le dichlorure de méthylène(cyclopentadiényl)(3-tert-butyl-5- méthoxy-2-phénoxy) titane, le dichlorure de méthylène(cyclopentadiényl)(3-tertbutyl-5-chloro-2-phénoxy)titane, le dichlorure de méthylène(méthylcyclopentadiényl)(3,5-diméthyl-2-phénoxy)titane, le dichlorure de méthylène(méthylcyclopentadiényl)(3-tert-butyl-2-phénoxy)titane, le dichlorure de méthylène(méthyl- cyclopentadiényl)(3-tert-butyl-5-méthyl-2-phénoxy)titane, le dichlorure de méthyléne(méthylcyclopentadiényl)(3-phényl-2-phénoxy)titane, le dichlorure de méthylène(méthyIcyclopentadiényl)(3-tert-butyldiméthylsilyl-5-méthyl-2-phé- noxy) titane, le dichlorure de méthylène(méthylcycIopentadiényl)(3-triméthyl-silyl- 5-méthyl-2-phénoxy)titane, le dichlorure de méthylène(méthyl-cyclopentadiényl)- (3-tert-butyl-5-méthoxy-2-phénoxy)titane, le dichlorure de méthylène- (méthylcyclopentadiényl)(3-tert-butyl-5-chloro-2-phénoxy)titane, le di-chlorure de méthylène(tert-butylcyclopentadiényl)(3,5-diméthyl-2-phénoxy)-titane, le dichlorure de méthylène(tert-butylcyclopentadiényl)(3-tert-butyl-2-phénoxy)titane, le dichlorure de méthylène(tert-butylcycIopentadiényl)(3-tert-butyl-5-méthyl-2- phénoxy) titane, le dichlorure de méthylène(tert-butylcyclopenta-diényl)(3-phényl- 2-phénoxy) titane, le dichlorure de méthylène(tert-butylcyclo-pentadiényl)(3-tert- butyldiméthylsilyl-5-méthyl-2-phénoxy)titane, le dichlorure de méthylène(tertbutylcyclopentadiényl)(3-triméthylsilyl-5-méthyl-2-phénoxy)tita-ne, le dichlorure de méthylène(tert-butylcyclopentadiényl)(3-tert-butyl-5-méthoxy-2-phénoxy)- titane, le dichlorure de méthylène(tert-butylcyclopenta-diényl)(3-tert-butyl-5- chloro-2-phénoxy) titane, le dichlorure de méthyl-ène(tétraméthylcyclopentadiényl)(3,5-diméthyl-2-phénoxy)titane, le dichlorure de méthylène- (tétraméthylcyclopentadiényl)(3-tert-butyl-2-phénoxy)titane, le di-chlorure de méthylène(tétra-méthylcyclopentadiényl)(3-tert-butyl-5-méthyl-2-phénoxy)titane, le dichlorure de méthylène(tétraméthylcyclopentadiényl)(3-phényl-2- phénoxy)titane, le dichlorure de méthylène(tétraméthylcyclopenta-diényl)(3-tertbutyldiméthylsilyl-5-méthyl-2-phénoxy)titane, le dichlorure de méthylène- (tétraméthylcyclopentadiényl)(3-triméthylsilyl-5-méthyl-2-phénoxy)ti-tane, le dichlorure de méthylène(tétraméthylcyclopentadiényl)(3-tert-butyl-5-méthoxy-2- phénoxy) titane, le dichlorure de méthylène(tétraméthylcyclopenta-diényl)(3-tertbutyl-5-chloro-2-phénoxy)titane, le dichlorure de méthylène(tri-méthylsilylcyclopentadiényl)(3,5-diméthyl-2-phénoxy)titane, le dichlorure de méthylène(triméthylsilylcyclopentadiényl)(3-tert-butyl-2-phénoxy)titane, le dichlorure de méthylène(triméthylsilylcyclopentadiényl)(3-tert-butyl-5-méthyl-2phénoxy) titane, le dichlorure de méthylène(triméthylsilylcyclopentadiényl)(3phényl-2-phénoxy)titane, le dichlorure de méthylène(triméthylsilylcyclopentadiényl)(3-tert-butyldiméthylsilyl-5-méthyl-2-phénoxy)titane, le dichlorure de méthylène(triméthylsilylcyclopentadiényl)(3-triméthylsilyl-5-méthyl-2-phénoxy)titane, le dichlorure de méthylène(triméthylsilyleyclopentadiényl)(3-tert-butyl-5- méthoxy-2-phénoxy) titane, le dichlorure de méthylène(triméthylsilylcyclopentadiényl)(3-tert-butyl-5-chloro-2-phénoxy)titane, le dichlorure de méthylène(fluor- ényl)(3,5-diméthyl-2-phénoxy)titane, le dichlorure de méthylène(fluorényl)(3-tertbutyl-2-phénoxy)titane, le dichlorure de méthylène(fluorényl)(3-tert-butyl-5- méthyl-2-phénoxy)titane, le dichlorure de méthylène(fluorényI)(3-phényl-2- phénoxy) titane, le dichlorure de méthylène(fluorényl)(3-tert-butyldiméthylsilyl-5méthyl-2-phénoxy) titane, le dichlorure de méthylène(fluorényl)(3-triméthyl-silyl- 5-méthyl-2-phénoxy)titane, le dichlorure de méthylène(fluorényl)(3-tert-butyl-5méthoxy-2-phénoxy)titane, le dichlorure de méthylène(fluorényl)(3-tert-butyl-5chloro-2-phénoxy)titane, le dichlorure d'isopropylidène(cyclopenta-diényl)(3,5diméthyl-2-phénoxy)titane, le dichlorure d'isopropylidène(cyclopenta-diényl)(3tert-butyl-2-phénoxy)titane, le dichlorure d'isopropylidène(cyclopenta-diényl)(3- tert-butyI-5-méthyl-2-phénoxy)titane, le dichlorure d'isopropylidène- (cyclopentadiényl)-(3-phényl-2-phénoxy)titane, le dichlorure d'isopropylidène- (cyclopentadiényl)(3-tert-butyldiméthylsilyl-5-méthyl-2-phénoxy)titane, le dichlorure d'isopropylidène(cyclopentadiényl)(3-triméthylsilyl-5-méthyl-2-phé- noxy)titane, le dichlorure d'isopropylidène(cyclopentadiényl)(3-tert-butyl-5- méthoxy-2-phénoxy) titane, le dichlorure d'isopropylidène(cyclopentadiényl)(3tert-butyl-5-chloro-2-phénoxy)titane, le dichlorure d'isopropylidène(méthyl- cyclopentadiényl)(3,5-diméthyl-2-phénoxy)titane, le dichlorure d'isopropyl- idène(méthylcyclopentadiényl)(3-tert-butyl-2-phénoxy)titane, le dichlorure d'iso- propylidène(méthylcyclopentadiényl)(3-tert-butyl-5-méthyl-2-phénoxy)titane, le dichlorure d'isopropylidène(méthylcyclopentadiényl)(3-phényl-2-phénoxy)titane, le dichlorure d'isopropylidène(méthylcyclopentadiényl)(3-tert-butyldiméthylsilyl-5-méthyl-2-phénoxy)titane, le dichlorure d'isopropylidène(méthyl- cyclopentadiényl)(3-triméthylsilyl-5-méthyl-2-phénoxy)titane, le dichlorure d'iso- propylidène(méthylcyclopentadiényl)(3-tert-butyl-5-méthoxy-2-phénoxy)titane, le dichlorure d'isopropylidène(méthylcycIopentadiényl)(3-tert-butyl-5-chloro-2- phénoxy) titane, le dichlorure d'isopropylidène(tert-butylcyclopentadiényl)(3,5diméthyl-2-phénoxy)titane, le dichlorure d'isopropylidène(tert-butylcyclopentadiényl)(3-tert-butyl-2-phénoxy)titane, le dichlorure d'isopropylidène(tert-butylcyclopentadiényl)(3-tert-butyl-5-méthyl-2-phénoxy)titane, le dichlorure d'isopro- pylidène(tert-butylcyclopentadiényl)(3-phényl-2-phénoxy)titane, le dichlorure d'isopropylidène(tert-butylcyclopentadiényl)(3-tert-butyldiméthylsilyl-5-méthyl-2- phénoxy) titane, le dichlorure d'isopropylidène(tert-butylcyclopentadiényl)(3triméthylsilyl-5-méthyl-2-phénoxy)titane, le dichlorure d'isopropylidène(tertbutylcyclopentadiényl)-(3-tert-butyl-5-méthoxy-2-phénoxy)titane, le dichlorure d'isopropylidène(tert-butylcyclopentadiényl)(3-tert-butyl-5-chloro-2-phénoxy)ti- tane, le dichlorure d'isopropylidène(tétraméthylcyclopentadiényl)(3,5-diméthyl-2phénoxy) titane, le dichlorure d'isopropylidène(tétraméthylcyclopentadiényl)(3tert-butyl-2-phénoxy)titane, le dichlorure d'isopropylidène(tétraméthylcyclopentadiényl)(3-tert-butyl-5-méthyl-2-phénoxy)titane, le dichlorure d'isopropylidène(tétraméthylcyclopentadiényl)(3-phényl-2-phénoxy)titane, le dichlorure d'iso- propylidène(tétraméthylcyclopentadiényl)(3-tert-butyldiméthylsilyl-5-méthyl-2- phénoxy)titane, le dichlorure d'isopropylidène(tétraméthylcyclopentadiényl)(3triméthylsilyl-5-méthyl-2-phénoxy)titane, le dichlorure d'isopropylidène- (tétraméthylcyclopentadiényl)(3-tert-butyl-5-méthoxy-2-phénoxy)titane, le dichlorure d'isopropylidène(tétraméthylcyclopentadiényl)(3-tert-butyl-5-chloro-2phénoxy) titane, le dichlorure d'isopropylidène(triméthylsilylcyclopenta- diényl)(3,5-diméthyl-2-phénoxy)titane, le dichlorure d'isopropylidène(tri-méthylsilylcyclopentadiényl)(3-tert-butyl-2-phénoxy)titane, le dichlorure d'isopropylidène(triméthylsilylcyclopentadiényl)(3-tert-butyl-5-méthyl-2-phénoxy)titane, le dichlorure d'isopropylidène(triméthylsilylcyclopentadiényl)(3-phényl-2-phé- noxy) titane, le dichlorure d'isopropylidène(triméthylsilylcyclopentadiényl)(3-tert- butyldiméthylsilyl-5-méthyl-2-phénoxy)titane, le dichlorure d'isopropylidène(triméthylsilylcyclopentadiényl)(3-triméthylsilyl-5-méthyl-2-phénoxy)titane, le dichlorure d'isopropylidène(triméthylsilylcyclopentadiényl)(3-tert-butyl-5-méthoxy- 2-phénoxy) titane, le dichlorure d'isopropylidène(triméthylsilylcyclopentadiényl)(3-tert-butyl-5-chloro-2-phénoxy)titane, le dichlorure d'isopropyli- dène(fluorényl)(3,5-diméthyI-2-phénoxy)titane, le dichlorure d'isopro-pylidène- (fluorényl)(3-tert-butyl-2-phénoxy)titane, le dichlorure d'isopropylidène- (fluorényl)(3-tert-butyl-5-méthyl-2-phénoxy)titane, le dichlorure d'isopropylidène(fluorényl)(3-phényl-2-phénoxy)titane, le dichlorure d'isopropylidène- (fluorényl)(3-tert-butyldiméthylsilyl-5-méthyl-2-phénoxy)titane, le dichlorure d'isopropylidène(fluorényl)(3-triméthylsilyl-5-méthyl-2-phénoxy)titane, le dichlorure d'isopropylidène(fluorényl)(3-tert-butyl-5-méthoxy-2-phénoxy)titane, le dichlorure d'isopropylidène(fluorényl)(3-tert-butyl-5-chloro-2-phénoxy)titane, le dichlorure de diphénylméthylène(cyclopentadiényl)(3,5-diméthyl-2-phénoxy)titane, le dichlorure de diphénylméthylène(cyclopentadiényl)(3-tert-butyl-2phénoxy) titane, le dichlorure de diphénylméthylène(cyclopentadiényl)(3-tertbutyl-5-méthyl-2-phénoxy)titane, le dichlorure de diphénylméthylène(cyclopentadiényl)(3-phényl-2-phénoxy)titane, le dichlorure de diphénylméthylène(cyclopentadiényl)(3-tert-butyldiméthylsilyl-5-méthyl-2-phénoxy)titane, le dichlorure de diphénylméthylène(cyclopentadiényl)(3-triméthylsilyl-5-méthyl-2-phénoxy)titane, le dichlorure de diphényl-méthylène(cyclopentadiényl)(3-tert-butyl-5-méthoxy-2phénoxy)titane, le dichlorure de diphénylméthylène(cyclopentadiényl)(3-tertbutyl-5-chloro-2-phénoxy)-titane, le dichlorure de diphénylméthylène(méthylcyclopentadiényl)(3,5-diméthyl-2-phénoxy)titane, le dichlorure de diphénylméthylène(méthylcyclopentadiényl)(3-tert-butyl-2-phénoxy)titane, le dichlorure de diphénylméthylène(méthylcyclopentadiényl)(3-tert-butyl-5-méthyl-2-phé-noxy)- titane, le dichlorure de diphénylméthylène(méthylcyclopentadiényl)(3-phényl-2phénoxy) titane, le dichlorure de diphénylméthylène(méthylcyclopentadiényl)(3tert-butyldiméthylsilyl-5-méthyl-2-phénoxy)titane, le dichlorure de diphényl- méthylène(méthylcyclopentadiényl)(3-triméthylsilyl-5-méthyl-2-phénoxy)titane, le dichlorure de diphénylméthylène(méthylcyclopentadiényl)(3-tert-butyl-5méthoxy-2-phénoxy)titane, le dichlorure de diphénylméthylène-(méthylcyclopentadiényl)(3-tert-butyl-5-chloro-2-phénoxy)titane, le dichlorure de diphénylméthylène(tert-butylcyclopentadiényl)(3,5-diméthyl-2-phénoxy)titane, le dichlorure de diphénylméthylène(tert-butylcyclopentadiényl)(3-tert-butyl-2- phénoxy) titane, le dichlorure de diphénylméthylène(tert-butylcyclopentadiényl)(3- tert-butyl-5-méthyl-2-phénoxy)titane, le dichlorure de diphénylméthylène(tertbutylcyclopentadiényl)(3-phényl-2-phénoxy)titane, le dichlorure de diphényl- méthylène(tert-butylcyclopentadiényl)(3-tert-butyldiméthylsilyl-5-méthyl-2-phé- noxy) titane, le dichlorure de diphénylméthylène(tert-butylcyclopentadiényl)(3triméthylsilyl-5-méthyl-2-phénoxy)titane, le dichlorure de diphénylméthylène- (tert-butylcyclopentadiényl)(3-tert-butyl-5-méthoxy-2-phénoxy)titane, le dichlorure de diphénylméthylène(tert-butylcyclopentadiényl)(3-tert-butyl-5-chloro-2- phénoxy) titane, le dichlorure de diphénylméthylène(tétraméthylcyclopentadiényl)(3,5-diméthyl-2-phénoxy)titane, le dichlorure de diphénylméthylène(tétraméthylcyclopentadiényl)(3-tert-butyl-2-phénoxy)titane, le dichlorure de diphénylméthylène(tétraméthylcyclopentadiényl)(3-tert-butyl-5-méthyl-2-phénoxy)titane, le dichlorure de diphénylméthylène(tétraméthylcyclopentadiényl)(3-phényl-2phénoxy) titane, le dichlorure de diphénylméthylène(tétraméthylcyclopentadiényl)(3-tert-butyldiméthylsilyl-5-méthyl-2-phénoxy)titane, le dichlorure de diphénylméthylène(tétraméthylcyclopentadiényl)(3-triméthylsilyl-5-méthyl-2phénoxy) titane, le dichlorure de diphénylméthylène(tétraméthylcyclopentadiényl)(3-tert-butyl-5-méthoxy-2-phénoxy)titane, le dichlorure de diphényl- méthylène(tétraméthylcyclopentadiényl)(3-tert-butyl-5-chloro-2-phénoxy)titane, le dichlorure de diphénylméthylène(triméthylsilylcyclopentadiényl)(3,5-diméthyl-2- phénoxy) titane, le dichlorure de diphénylméthylène(triméthylsilylcyclopentadiényl)(3-tert-butyl-2-phénoxy)titane, le dichlorure de diphénylméthylène(triméthylsilylcyclopentadiényl)(3-tert-butyl-5-méthyl-2-phénoxy)titane, le dichlorure de diphénylméthylène(triméthylsilylcyclopentadiényl)(3-phényl- 2-phénoxy) titane, le dichlorure de diphénylméthylène(triméthylsilylcyclopentadiényl)(3-tert-butyldiméthylsilyl-5-méthyl-2-phénoxy)titane, le dichlorure de diphénylméthylène(triméthylsilylcyclopentadiényl)(3-triméthylsilyl-5-méthyl-2- phénoxy) titane, le dichlorure de diphénylméthylène(triméthylsilylcyclopentadiényl)(3-tert-butyl-5-méthoxy-2-phénoxy)titane, le dichlorure de diphényl- méthylène(triméthylsilylcyclopentadiényl)(3-tert-butyl-5-chloro-2-phénoxy)titane, le dichlorure de diphénylméthylène(fluorényl)(3,5-diméthyl-2-phénoxy)titane, le dichlorure de diphénylméthylène(fluorényl)(3-tert-butyl-2-phénoxy)titane, le dichlorure de diphénylméthylène(fluorényl)(3-tert-butyl-5-méthyl-2-phénoxy)titane, le dichlorure de diphénylméthylène(fluorényl)(3-phényl-2-phénoxy)titane, le dichlorure de diphénylméthylène(fluorényl)(3-tert-butyldiméthylsilyl-5-méthyl- 2-phénoxy)titane, le dichlorure de diphénylméthylène(fluorényl)(3-triméthylsilyl- 5-méthyl-2-phénoxy)titane, le dichlorure de diphénylméthylène(fluorényl)(3-tert- butyl-5-méthoxy-2-phénoxy) titane, le dichlorure de diphénylméthylène- (fluorényl)(3-tert-butyl-5-chloro-2-phénoxy)titane, les composés dans lesquels le titane est remplacé par le zirconium ou le hafnium, les composés dans lesquels le dichlorure est remplacé par le dibromure, le diodure, le bis (diméthylamidure), lebis(diéthylamidure), le di-n-butylate ou le diisopropylate, les composés dans lesquels le cyclopentadiényle est remplacé par le diméthylcyclopentadiényle, le triméthylcyclopentadiényle, le n-butylcyclopentadiényle, le tert- butyldiméthylsilylcyclopentadiényle ou l'indényle, et les composés dans lesquels le 3,5-diméthyl-2-phénoxy est remplacé par 2-phénoxy, 3-méthyl-2-phénoxy, 3,5di-tert-butyl-2-phénoxy, 3-phényl-5-méthyl-2-phénoxy, 3-tert-butyldiméthylsilyl- 2-phénoxy ou 3-triméthylsilyl-2-phénoxy, et les complexes des métaux de transition dans lesquels J est un atome du groupe XIV du tableau périodique des éléments qui n'est pas un atome de carbone, comme le dichlorure de diméthylsilylène(cyclopentadiényl)(2-phénoxy)titane, le dichlorure de diméthylsilylène(cyclopentadiényl)(3-méthyl-2-phénoxy)titane, le dichlorure de diméthylsilylène(cyclopentadiényl)(3,5-diméthyl-2-phénoxy)titane, le dichlorure de diméthylsilylène(cyclopentadiényl)(3-tert-butyl-2-phénoxy)titane, le dichlorure de diméthylsilylène(cyclopentadiényl)(3-tert-butyI-5-méthyl-2-phénoxy)titane, le dichlorure de diméthylsilylène(cyclopentadiényl)(3,5-di-tert-butyl-2-phénoxy)- titane, le dichlorure de diméthylsilylène(cyclopentadiényl)(5-méthyl-3-phényl-2phénoxy) titane, le dichlorure de di-méthylsilylène(cyclopentadiényl)(3-tertbutyldiméthylsilyl-5-méthyl-2-phénoxy)titane, le dichlorure de diméthylsilylène- (cyclopentadiényl)(5-méthyl-3-triméthylsilyl-2-phénoxy)titane, le dichlorure de diméthylsilylène(cyclopentadiényl)(3-tert-butyl-5-méthoxy-2-phénoxy)titane, le dichlorure de diméthylsilylène(cyclopentadiényl)(3-tert-butyl-5-chloro-2phénoxy) titane, le dichlorure de diméthylsilylène(cyclopentadiényl)(3,5-di-secamyl-2-phénoxy)titane, le dichlorure de diméthylsilylène(méthylcyclopentadiényl)(2-phénoxy)titane, le dichlorure de diméthylsilylène(méthylcyclopentadiényl)(3-méthyl-2-phénoxy)titane, le dichlorure de diméthylsilylène(méthylcyclopentadiényl)(3,5-diméthyl-2-phénoxy)titane, le dichlorure de diméthylsilyl- ène(méthylcyclopentadiényl)(3-tert-butyl-2-phénoxy)titane, le dichlorure de di- méthylsilylène(méthylcyclopentadiényl)(3-tert-butyl-5-méthyl-2-phénoxy)titane, le dichlorure de diméthylsilylène(méthyIcyclopentadiényl)(3,5-di-tert-butyl-2- phénoxy) titane, le dichlorure de diméthylsilylène(méthylcyclopentadiényl)(5- méthyl-3-phényl-2-phénoxy)titane, le dichlorure de diméthylsilylène(méthyl- cyclopentadiényl)(3-tert-butyldiméthylsilyl-5-méthyl-2-phénoxy)titane, le dichlorure de diméthylsilylène(méthylcyclopentadiényl)(5-méthyl-3-triméthylsilyl-2phénoxy)titane, le dichlorure de diméthylsilylène(méthylcyclopentadiényl)(3-tertbutyl-5-méthoxy-2-phénoxy)titane, le dichlorure de diméthylsilylène- (méthylcyclopentadiényl) (3-tert-butyl-5-chloro-2-phénoxy)titane, le dichlorure de diméthylsilylène(méthylcyclopentadiényl)(3,5-di-sec-amyl-2-phénoxy)titane, le dichlorure de diméthylsilylène(n-butylcyclopentadiényl)(2-phénoxy)titane, le dichlorure de diméthylsilylène(n-butylcyclopentadiényl)(3-méthyl-2-phénoxy)titane, le dichlorure de diméthylsilylène(n-butylcyclopentadiényl)(3,5-diméthyl-2phénoxy) titane, le dichlorure de diméthylsilylène(n-butylcyclopentadiényl)(3-tertbutyl-2-phénoxy)titane, le dichlorure de diméthylsilylène(n-butylcyclo- pentadiényl)(3-tert-butyl-5-méthyl-2-phénoxy)titane, le dichlorure de diméthylsilylène(n-butylcyclopentadiényl)(3,5-di-tert-butyl-2-phénoxy)titane, le dichlorure de diméthylsilylène(n-butylcyclopentadiényl)(5-méthyl-3-phényl-2-phénoxy)titane, le dichlorure de diméthylsilylène(n-butylcyclopentadiényl)(3-tert-butyldi- méthylsilyl-5-méthyl-2-phénoxy)titane, le dichlorure de diméthylsilylène(n- butylcyclopentadiényI)(5-méthyl-3-triméthylsilyl-2-phénoxy)titane, le dichlorure de diméthylsilylène(n-butylcyclopentadiényl)(3-tert-butyl-5-méthoxy-2-phénoxy)titane, le dichlorure de diméthylsilylène(n-butylcyclopentadiényl)(3-tert-butyl-5- chloro-2-phénoxy)titane, le dichlorure de diméthylsilylène(n-butylcyclopentadiényl)(3,5-di-sec-amyl-2-phénoxy)titane, le dichlorure de diméthylsilylène(tertbutylcyclopentadiényl)(2-phénoxy)titane, le dichlorure de diméthylsilylène(tert- butylcyclopentadiényl)(3-méthyl-2-phénoxy)titane, le dichlorure de diméthylsilylène(tert-butylcyclopentadiényl)(3,5-diméthyl-2-phénoxy)titane, le dichlorure de diméthylsilylène(tert-butylcyclopentadiényl)(3-tert-butyl-2-phénoxy)titane, le dichlorure de diméthylsilylène(tert-butylcyclopentadiényl)(3-tert-butyl-5- méthyl-2-phénoxy)titane, le dichlorure de diméthylsilylène(tert-butylcyclopentadiényl)(3,5-di-tert-butyl-2-phénoxy)titane, le dichlorure de diméthylsilylène(tert- butylcyclopentadiényl)(5-méthyl-3-phényl-2-phénoxy)titane, le dichlorure de diméthylsilylène(tert-butyIcyclopentadiényl)(3-tert-butyldiméthyIsilyl-5-méthyl-2- phénoxy) titane, le dichlorure de diméthylsilylène(tert-butylcyclopentadiényl)(5- méthyl-3-triméthylsilyl-2-phénoxy)titane, le dichlorure de diméthylsilylène (tert- butylcyclopentadiényl)(3-tert-butyl-5-méthoxy-2-phénoxy)titane, le dichlorure de diméthylsilylène(tert-butylcyclopentadiényl)(3-tert-butyl-5-chloro-2-phénoxy)- titane, le dichlorure de diméthylsilylène(tert-butylcyclopentadiényl)(3,5-di-sec- amyl-2-phénoxy)titane, le dichlorure de diméthylsilylène(tétraméthylcyclopentadiényl)(2-phénoxy)titane, le dichlorure de diméthylsilylène- (tétraméthylcyclopentadiényl)(3-méthyl-2-phénoxy)titane, le dichlorure de diméthylsilylène(tétraméthylcyclopentadiényl)(3,5-diméthyl-2-phénoxy)titane, le dichlorure de diméthylsilylène(tétraméthylcyclopentadiényl)(3-tert-butyl-2phénoxy) titane, le dichlorure de diméthylsilylène(tétraméthylcyclopentadiényl)(3tert-butyl-5-méthyl-2-phénoxy) titane, le dichlorure de diméthylsilylène(tétraméthylcyclopentadiényl)(3,5-di-tert-butyl-2-phénoxy)titane, le dichlorure de diméthylsilylène(tétraméthylcyclopentadiényl)(5-méthyl-3-phényl-2-phénoxy)titane, le dichlorure de diméthylsilylène(tétraméthylcyclopentadiényl)(3-tertbutyldiméthylsilyl-5-méthyl-2-phénoxy)titane, le dichlorure de diméthylsilylène- (tétraméthylcyclopentadiényl)(5-méthyl-3-triméthylsilyl-2-phénoxy)titane, le dichlorure de diméthylsilylène(tétraméthylcyclopentadiényl)(3-tert-butyl-5- méthoxy-2-phénoxy)titane, le dichlorure de diméthylsilylène(tétra-méthylcyclopentadiényl) (3-tert-butyl-5-chloro-2-phénoxy)titane, le dichlorure de diméthylsilylène(tétraméthylcyclopentadiényl)(3,5-di-sec-amyl-2-phénoxy)titane, le dichlorure de diméthylsilylène(triméthylsilylcyclopentadiényl)(2-phénoxy)titane, le dichlorure de diméthylsilylène(triméthylsilylcyclopentadiényl)(3-méthyl-2phénoxy) titane, le dichlorure de diméthylsilylène(triméthylsilylcyclopenta- diényl)(3,5-diméthyI-2-phénoxy)titane, le dichlorure de diméthylsilylène(triméthylsilylcyclopentadiényl)(3-tert-butyl-2-phénoxy)titane, le dichlorure de diméthylsilylène(triméthylsilylcyclopentadiényl)(3-tert-butyl-5-méthyl-2-phénoxy) titane, le dichlorure de diméthylsilylène(triméthylsilylcyclopentadiényl)(3,5di-tert-butyl-2-phénoxy)titane, le dichlorure de diméthylsilylène (triméthyl- silylcycIopentadiényl)(5-méthyl-3-phényl-2-phénoxy)titane, le dichlorure de di- méthylsilylène(triméthylsilylcyclopentadiényl)(3-tert-butyldiméthylsilyl-5-méthyl- 2-phénoxy) titane, le dichlorure de diméthylsilylène(triméthylsilylcyclopentadiényl)(5-méthyl-3-triméthylsilyl-2-phénoxy)titane, le dichlorure de di- méthylsilylène(triméthylsilylcyclopentadiényl)(3-tert-butyl-5-méthoxy-2-phé- noxy) titane, le dichlorure de diméthylsilylène(triméthylsilylcyclopentadiényl)(3tert-butyl-5-chloro-2-phénoxy)titane, le dichlorure de diméthylsilylène- (triméthylsilylcyclopentadiényl)(3,5-di-sec-amyl-2-phénoxy)titane, le dichlorure de diméthylsilylène(indényl)(2-phénoxy)titane, le dichlorure de diméthylsilylène(indényl)(3-méthyl-2-phénoxy)titane, le dichlorure de diméthylsilylène- (indényl)(3,5-diméthyl-2-phénoxy)titane, le dichlorure de diméthylsilylène- (indényl)(3-tert-butyl-2-phénoxy)titane, le dichlorure de diméthylsilylène- (indényl)(3-tert-butyl-5-méthyl-2-phénoxy)titane, le dichlorure de diméthylsilyl- ène(indényl)(3,5-di-tert-butyl-2-phénoxy)titane, le dichlorure de diméthylsilyl- ène(indényl)(5-méthyl-3-phényl-2-phénoxy)titane, le dichlorure de diméthylsilyl- ène(indényl)(3-tert-butyldiméthylsilyl-5-méthyl-2-phénoxy)titane, le dichlorure de diméthylsilylène(indényl)(5-méthyl-3-triméthylsilyl-2-phénoxy)titane, le dichlorure de diméthylsilylène(indényl)(3-tert-butyl-5-méthoxy-2-phénoxy)titane, le dichlorure de diméthylsilylène(indényl)(3-tert-butyl-5-chloro-2-phénoxy)titane, le dichlorure de diméthylsilylène(indényl)(3,5-di-sec-amyl-2-phénoxy)titane, le dichlorure de diméthylsilylène(fluorényl)(2-phénoxy)titane, le dichlorure de diméthylsilylène(fluorényl)(3-méthyl-2-phénoxy)titane, le dichlorure de diméthylsilylène(fluorényl)(3,5-diméthyl-2-phénoxy)titane, le dichlorure de diméthylsilylène(fluorényl)(3-tert-butyl-2-phénoxy)titane, le dichlorure de diméthylsilylène(fluorényl)(3-tert-butyl-5-méthyl-2-phénoxy)titane, le dichlorure de diméthylsilylène(fluorényl)(3,5-di-tert-butyl-2-phénoxy)titane, le dichlorure de diméthylsilylène(fluorényl)(5-méthyl-3-phényl-2-phénoxy)titane, le dichlorure de diméthylsilylène(fluorényl)(3-tert-butyldiméthylsilyl-5-méthyl-2-phénoxy)titane, le dichlorure de diméthylsilylène(fluorényl)(5-méthyl-3-triméthylsilyl-2-phé- noxy)titane, le dichlorure de diméthylsilylène(fluorényl)(3-tert-butyl-5-méthoxy- 2-phénoxy) titane, le dichlorure de diméthylsilylène(fluorényl)(3-tert-butyl-5- chloro-2-phénoxy)titane, le dichlorure de diméthylsilylène(fluorényl)(3,5-di-secamyl-2-phénoxy)titane, et le dichlorure de diméthylsilylène(tétraméthylcyclopentadiényl)(1-naphtox-2-yl)titane ; les composés dans lesquels cyclopentadiényle est remplacé par diméthylcyclopentadiényle, triméthylcyclopentadiényle, éthylcyclopentadiényle, n-propylcyclopentadiényle, isopropylcyclopentadiényle, sec-butylcyclopentadiényle, isobutylcyclopentadiényle, tertbutyldiméthylsilylcyclopentadiényle, phénylcyclopentadiényle, méthylindényle ou phénylindényle, les composés dans lesquels 2-phénoxy est remplacé par 3-phényl- 2-phénoxy, 3-triméthylsilyl-2-phénoxy ou 3-tert-butyldiméthylsilyl-2-phénoxy, les composés dans lesquels diméthylsilylène est remplacé par diéthylsilylène, diphénylsilylène ou diméthoxysilylène, les composés dans lesquels le titane est remplacé par le zirconium ou le hafnium, et les composés dans lesquels le dichlorure est remplacé par le dibromure, le diodure, le bis(diméthylamidure), le bis(diéthylamidure), le di-n-butylate ou le diisopropylate. Le complexe de métal de transition représenté par la formule générale [I] ci-dessus peut être synthétisé par exemple par le procédé décrit dans WO 97/03992. Le composé de métal de transition représenté par la formule générale [II] ou [III] peut être produit par exemple en faisant réagir un composé de métal de transition représenté par la formule [I] avec la même quantité d'eau en moles ou la moitié de la quantité d'eau en moles. Il est possible alors de mettre en #uvre un procédé consistant à faire réagir directement un composé de métal de transition avec la quantité d'eau nécessaire, un procédé qui consiste à introduire un composé de métal de transition dans un solvant tel qu'un hydrocarbure contenant une quantité d'eau nécessaire, un procédé qui consiste à introduire un composé de métal de transition représenté par la formule générale [I] dans un solvant tel qu'un hydrocarbure sec et à faire circuler un gaz inerte contenant la quantité d'eau nécessaire. (B) Composé de l'aluminium Le composé de l'aluminium (B) utilisé dans la présente invention comprend les composés d'organo-aluminium connus, c'est-à-dire au moins un composé d'aluminium choisi parmi les composés (B 1) à (B3) décrits ci-dessous : (B 1) un composé d'organo-aluminium représenté par la formule générale E1aAlZ3-a; (B2) un aluminoxane cyclique ayant une structure représentée par la formule générale {-Al(E2)-O- }b ; et (B3) un aluminoxane linéaire ayant une structure représentée par la formule générale E3-{-Al(E3)-O-}cAlE32 où E1, E2et E3 représentent respectivement un groupe hydrocarboné, tous les E1, tous les E2 et tous les E3peuvent être identiques ou différents, Z représente un atome d'hydrogène ou un atome d'halogène, et tous les Z peuvent être identiques ou différents, a représente un nombre satisfaisant l'expression 0 Comme groupe hydrocarboné E1, E2ou E3on préfère un groupe hydrocarboné de 1 à 8 atomes de carbone et on préfère encore un groupe alkyle. Le composé d'organo-aluminium (B1) représenté par E1aAlZ3-a peut être un trialkylaluminium tel que triméthylaluminium, triéthylaluminium, tri-npropylaluminium, triisopropylaluminium, triisobutylaluminium, tri-nhexylaluminium, un chlorure de dialkylaluminium tel que le chlorure de diméthylaluminium, le chlorure de diéthylaluminium, le chlorure de di-npropylaluminium, le chlorure de diisopropylaluminium, le chlorure de diisobutylaluminium, le chlorure de di-n-hexylaluminium, un dichlorure d'alkylaluminium comme le dichlorure de méthylaluminium, le dichlorure d'éthylaluminium, le dichlorure de n-propylaluminium, le dichlorure d'isopropylaluminium, le dichlorure d'isobutylaluminium, le dichlorure de n-hexylaluminium, un hydrure de dialkylaluminium comme l'hydrure de diméthylaluminium, l'hydrure de diéthylaluminium, l'hydrure de di-npropylaluminium, l'hydrure de diisobutylaluminium, l'hydrure de di-nhexylaluminium. Parmi ceux-ci on préfère un trialkylaluminium et on préfère encore le triéthylaluminium ou le triisobutylaluminium. Les groupes hydrocarbonés E2et E3dans (B2) et (B3), respectivement, peuvent être par exemple des groupes alkyle tels qu'un groupe méthyle, éthyle, n-propyle, isopropyle, n-butyle, isobutyle, n-pentyle, néopentyle. Dans les formules représentant la structure de (B2) et (B3), respectivement, b est un entier supérieur ou égal à 2 et c est un entier supérieur ou égal à 1. De préférence, E2 et E3sont chacun un groupe méthyle ou un groupe isobutyle et b est de préférence situé entre 2 et 40 et c est de préférence situé entre 1 et 40. L'aluminoxane ci-dessus peut être préparé par différents procédés connus, par exemple par mise en contact d'une solution obtenue par dissolution d'un trialkylaluminium (par exemple le triméthylaluminium) dans un solvant organique approprié (par exemple le benzène, un hydrocarbure aliphatique) avec de l'eau. Ou bien encore par mise en contact d'un trialkylaluminium (par exemple triméthylaluminium) avec un sel métallique contenant de l'eau de cristallisation (par exemple sulfate de cuivre hydraté). (C) Composé du bore Comme composé du bore (C) selon la présente invention on peut utiliser un composé quelconque parmi un composé du bore (CI) représenté par la formule générale BQ1Q2Q3, un composé du bore (C2) représenté par la formule générale G+(BQ1Q2Q3Q4)- et un composé du bore (C3) représenté par la formule (L-H)+(BQ1Q2Q3Q4)-. Dans le composé du bore (Cl) représenté par la formule générale BQ1Q2Q3, B représente un atome de bore à l'état trivalent, Q' à Q3 peuvent être identiques ou différents et représentent un atome d'halogène, un groupe hydrocarboné, un groupe hydrocarboné halogéné, un groupe silyle substitué, un groupe alcoxy ou un groupe amino disubstitué. Q' à Q3 sont chacun de préférence un atome d'halogène, un groupe hydrocarboné de 1 à 20 atomes de carbone, un groupe hydrocarboné halogéné de 1 à 20 atomes de carbone, , un groupe silyle substitué de 1 à 20 atomes de carbone, un groupe alcoxy de 1 à 20 atomes de carbone ou un groupe amino de 2 à 20 atomes de carbone, de préférence encore un groupe hydrocarboné de 1 à 20 atomes de carbone ou un groupe hydrocarboné halogéné de 1 à 20 atomes de carbone. De préférence encore, Q1 à Q3 sont un groupe hydrocarboné fluoré de 1 à 20 atomes de carbone contenant au moins un atome de fluor et de manière particulièrement préférée Q1 à Q3sont un groupe aryle fluoré de 6 à 20 atomes de carbone et contenant au moins un atome de fluor. Le composé (Cl) peut être par exemple le tris(pentafluorophényl)borane, le tris(2,3,5,6-tétrafluorophényl)borane, le tris- (2,3,4,5-tétrafluorophényl) borane, le tris(3,4,5-trifluorophényl)borane, le tris- (2,3,4-trifluorophényl) borane, le phénylbis(pentafluorophényl)borane, de manière particulièrement préférée le tris(pentafluorophényl)borane. Dans le composé du bore (C2) représenté par la formule générale G+(BQ1Q2Q3Q4)-, G+ représente un cation inorganique ou organique, B représente un atome de bore à l'état trivalent et Q1 à Q4 répondent à la même définition que Q1 à A3. Le cation inorganique G+ dans le composé représenté par la formule générale G+(BQ1Q2Q3Q4)- peut être par exemple un cation ferrocénium, un cation ferrocénium alkyl-substitué, un cation argent. Le cation organique G+ comprend un cation triphénylméthyle. De préférence, G+ est un cation carbénium, en particulier un cation triphénylméthyle. (BQ1Q2Q3Q4)- peut être par exemple le tétrakis(pentafluorophényl)borate, le tétrakis(2,3,5,6-tétrafluorophényl)borate, le tétrakis (2,3,4,5-tétrafluorophényl)borate, le tétrakis (3,4,5-trifluorophényl)borate, le tétrakis(2,3,4-trifluorophényl)borate, le phényltris(pentafluorophényl)borate, le tétrakis(3,5-bistrifluorométhylphényl)borate et peut donner en combinaison le tétrakis(pentafluorophényl)borate de ferrocénium, le tétrakis- (pentafluorophényl)borate de 1,1'-diméthylferrocénium, le tétrakis(pentafluorophényl)borate d'argent, le tétrakis(pentafluorophényl)borate de triphénylméthyle, le tétrakis(3,5-bistrifluorophényl)borate de triphénylméthyle, de préférence encore le tétrakis(pentafluorophényl)borate de triphénylméthyle. Dans le composé du bore (C3) représenté par la formule (L-H)+(BQ1Q2Q3Q4)-, L représente une base de Lewis neutre, (L-H)+ représente un acide de Bronsted, B représente un atome de bore à l'état trivalent et Q1 à Q4 répondent à la même définition que Q1 à Q3. L'acide de Bronsted (L-H)+ peut être un ammonium trialkyl-substitué, un N,N-dialkylanilinium, un triarylphosphonium, qui peut donner, en combinaison avec (BQ1Q2Q3Q4)-,le tétrakis(pentafluorophényl)borate de triéthylammonium, le tétrakis (pentafluorophényl)borate de tripropylammonium, le tétrakis (pentafluorophényl)borate de tri (n-butyl)ammonium, tétrakis(3,5- bistrifluorométhylphényl) borate de tri(n-butyl)ammonium, le tétrakis(pentafluoro- phényl) borate de N,N-diméthylanilinium, le tétrakis(pentafluorophényl)borate de N,N-diéthylanilinium, le tétrakis (pentafluorophényl)borate de N,N-2,4,6- pentaméthylanilinium, le tétrakis (3,5-bistrifluorophényl)borate de N,N-diméthyl- anilinium, le tétrakis (pentafluorophényl)borate dediisopropylammonium, le tétrakis (pentafluorophényl)borate dicyclohexylammonium, le tétrakis(penta- fluorophényl)borate de triphénylphosphonium, le tétrakis(pentafluoro- phényl) borate de tri(méthylphényl)phosphonium, le tétrakis(pentafluorophényl)- borate de tri(diméthylphényl)phosphonium, de préférence encore le tétrakis(penta- fluorophényl)borate de tri (n-butyl)ammonium oule tétrakis(pentafluoro- phényl)borate de N,N-diméthylanilinium. Polymérisation Selon la présente invention, on utilise un catalyseur pour la polymérisation des oléfines que l'on prépare en mettant en contact un composé (A) avec un composé (B) et/ou un composé (C). Lorsque l'on utilise un catalyseur pour la polymérisation des oléfines que l'on a préparé en mettant en contact le composant (A) avec le composant (B), on préfère utiliser l'aluminoxane cyclique (B2) et/ou l'aluminoxane linéaire (B3) comme composant (B). Un autre mode de réalisation préférable du catalyseur pour la polymérisation des oléfines comprend un catalyseur que l'on prépare en mettant en contact ensemble (A), (B) et (C). On peut utiliser aisément le composant (B1) ci-dessus comme composant (B). Il est souhaitable d'utiliser les composants respectifs de manière que le rapport molaire (B) /(A) soit situé dans le domaine de 0,1à 10 000, de préférence de 5 à 2 000 et que le rapport molaire (C) /(A) soit situé dans le domaine de 0,01 à 100, de préférence de 0,5 à 10. Quand on utilise les composants respectifs sous forme d'une solution ou sous forme d'une suspension dans un solvant, on choisit de manière appropriée la concentration des composants respectifs en fonction des conditions et des possibilités de l'appareillage pour introduire les composants respectifs dans un réacteur de polymérisation. On utilise de manière souhaitable les composants respectifs de manière que la concentration de (A) soit de 0,01 à 500 u mol/g, de préférence de 0,05 à 100 pmol/g, de préférence encore de 0,05 à 50 mol/g, que la concentration de (B) soit de 0,01 à 10 000 mol/g, de préférence de 0,1à 5 000 mol/g, de préférence encore de 0,1à 2 000 p mol/g, en atomes de AI, et que la concentration de (C) soit de 0,01 à 500 mol/g, de préférence de 0,05 à 200 pmol/g, de préférence encore de 0,05 à 100 umol/g. Comme catalyseur selon la présente invention il est possible d'utiliser en outre en combinaison un support inorganique comme SiO2 ou Al2O3 et un support particulaire y compris un support polymère organique tel qu'un polymère de l'éthylène ou du styrène. Dans le cadre de la présente invention, le procédé de polymérisation n'est pas limité d'une manière particulière, et il est possible d'utiliser par exemple un procédé de polymérisation discontinue ou continue en phase gazeuse, en masse, en solution ou en suspension. Quand on utilise un solvant il est possible d'utiliser différents types de solvants à condition qu'ils ne désactivent pas le catalyseur, par exemple un hydrocarbure comme le benzène, le toluène, le pentane, l'hexane, l'heptane, le cyclohexane, ou un hydrocarbure halogéné comme le dichlorure de méthylène ou le dichlorostyrène. La température de polymérisation n'est pas limitée spécifiquement et on adopte habituellement un domaine de - 100 à 250 C, de préférence de -50 à 200 C. En outre, la pression de polymérisation n'est pas limitée spécifiquement mais on adopte habituellement une pression de 10 MPa ou moins et de préférence de 0,2 MPa à 5 MPa. Par ailleurs, il est possible d'ajouter un agent de transfert de chaîne tel que l'hydrogène pour ajuster la masse moléculaire du polymère. Le copolymère de la présente invention peut être utilisé pour former des produits moulés tels que des films, des feuilles, des tubes ou des récipients, par exemple, et il peut être utilisé de manière particulièrement appropriée pour former des films, des feuilles ou des tubes, par exemple par un procédé d'extrusion-gonflage dans lequel une résine fondue est extrudée depuis une filière circulaire, puis gonflée sous forme d'un tube et enroulée, par un procédé d'extrusion à filière en T dans lequel une résine fondue est extrudée depuis une filière linéaire en T et le film extrudé ou la feuille extrudée est enroulée, par un procédé de calandrage, par un procédé d'extrusion-soufflage, par moulage par injection, par moulage par extrusion de profilés, notamment. Le produit moulé selon la présente invention présente d'excellentes propriétés de flexibilité et de reprise élastique. Il est possible d'étudier la flexibilité et la reprise élastique en traçant une courbe d'hystérésis selon un essai de traction. Il est possible aussi d'utiliser le copolymère selon la présente invention sous forme d'un film ou feuille multicouches de deux couches ou plus avec d'autres matériaux. Le film ou feuille peut être produit (e) par un procédé de stratification connu tel que le procédé de co-extrusion, le procédé de stratification à sec, le procédé de stratification sandwich, le procédé d'extrusion-stratification, notamment. Comme autres matériaux on peut utiliser des matériaux connus comme le papier, le carton, une feuille d'aluminium, la Cellophane, le Nylon, le polyéthylènetéréphthalate (PET), le polypropylène, le poly(chlorure de vinylidène), un copolymère éthylène-alcool vynilique (EVOH), différentes résines adhésives, notamment. Le produit moulé selon la présente invention peut contenir des additifs connus tels que des anti-oxydants, des agents de résistance aux intempéries, des lubrifiants, des agents antistatiques, des agents anti-voile, des pigments, selon ce qui est nécessaire. De plus, il est possible de combiner des matières polymères connues telles que du polyéthylène basse densité obtenu par un procédé de polymérisation radicalaire, du polyéthylène haute densité, du polyéthylène basse densité linéaire, un élastomère constitué par un copolymère éthylène-aoléfine, du polypropylène, notamment. Le film ou feuille selon la présente invention peut être soumis à un post-traitement connu tel qu'un traitement par décharge corona, un traitement par plasma, un traitement à l'ozone, un traitement aux rayons ultraviolets ou un traitement d'irradiation par un faisceau d'électrons. La présente invention va maintenant être illustrée plus précisément au moyen des exemples ci-dessous dans lesquels on a mesuré les propriétés des polymères à l'aide des procédés décrits ci-dessous. (1) On a mesuré la viscosité intrinsèque [il] dans la tétraline à 135 C avec un viscosimètre Ubellhode. (2) On a mesuré la température de transition vitreuse dans les conditions indiquées ci-dessous avec un calorimètre différentiel à balayage (CDB) (SSC-5200 fabriqué par Seiko Electronics Co., Ltd.) et on l'a déterminée grâce à son point d'inflexion. Chauffage : 20 C à 200 C (20 C/min), maintien pendant 10 min. Refroidissement : 200 C à -50 C (20 C/min), maintien pendant 10 min. Mesure : -50 C à 300 C (20 C/min). (3) On a déterminé la masse moléculaire et la distribution de masse moléculaire dans les conditions indiquées ci-dessous avec un appareil de chromatographie par perméation de gel (série 800 fabriquée par Nippon Bunko Co., Ltd.). Colonne : Shodex A806M Température de mesure : 145 C Solvant de mesure : o-dichlorobenzène Concentration de mesure : 1 mg/ml (4) On a déterminé la teneur en unités styrène des copolymères et la structure des copolymères par analyse par RMN de 1H et par RMN de 13C. RMN de 'H (appareil JNM-EX270 fabriqué par JEOL LTD.) Solvant de mesure : dichlorométhane-d2 Température de mesure : température ambiante RMN de 13C (appareil AC250 fabriqué par BRUKER LTD.) Solvant de mesure : mélange liquide de o-dichlorobenzène et de benzène (rapport de mélange : 85:15 (en masse)). Température de mesure : 135 C. (5) On a déterminé la viscoélasticité à l'état solide des polymères au moyen d'un spectromètre (DMS200 ou SDM5600 fabriqué par Seiko Electronics Co., Ltd. ) dans les conditions indiquées ci-dessous. Eprouvette : feuille pressée de dimensions 20 mm x 3,0 mm x 0,3 mm Fréquence : 5 Hz Vitesse de chauffage : 2 C/min. Déplacement d'amplitude : 10 um (6) On a déterminé la courbe d'hystérésis des polymères dans les conditions indiquées ci-dessous avec un appareil STROGRAPH-T fabriqué par Toyo Seiki Seisakusho Co., Ltd.). Eprouvette : feuille pressée de dimensions 120 mm x 20 mm x 0,3 mm Vitesse de traction : 200 mm/min Amplification de la traction : double Distance entre les mâchoires : 60 mm (7) On a déterminé l'indice de réfraction des polymères sur des éprouvettes obtenues en découpant à des dimensions de 10 mm x 30 mm un film d'une épaisseur de 100 m moulé par compression à chaud à 180 C pendant 3 min sous une pression de 3 à 5 MPa à la suite d'un chauffage à 180 C pendant 3 min, au moyen d'un réfractomètre Abbe de type 3 (fabriqué par Atago Co., Ltd.). (8) On a mesuré le voile total des polymères selon ASTM-D-1003 au moyen d'une feuille pressée épaisse de 0,3 mm préparée en compressant pendant 5 min avec une machine de compression à chaud un polymère préchauffé à 150 C puis en refroidissant la feuille pressée à 35 C. Exemple 1 Après avoir introduit 11,4 ml de styrène, 20 ml d'une solution de norbomène dans le toluène (5 mol/1) et 105 ml de toluène sec dans un autoclave de 400 ml dont on avait remplacé l'atmosphère par de l'argon, on a introduit de l'éthylène à une pression de 0,8 MPa. Après avoir mélangé au préalable une solution obtenue en dissolvant 15,5 mg de dichlorure d'isopropylidène(cyclopentadiényl)(3-tert-butyl-5-méthyl-2-phénoxy)titane dans 15 ml de toluène sec et 2,5 ml d'une solution dans le toluène de triisobutylaluminium [produit par Toso-Akzo Co., Ltd., 1 mol/1], on les a introduites dans l'autoclave, puis on a ajouté une solution obtenue en dissolvant 80,1 mg de tétrakis (pentafluorophényl)borate deN,N-diméthylanilinium dans 47 ml de toluène sec. On a agité la solution réactionnelle à 60 C pendant 1 h. Puis on a versé la solution réactionnelle dans un mélange de 5 ml de chlorure d'hydrogène (12N) et 1000 ml d'acétone, et on a obtenu par filtration un précipité blanc. On a lavé ce solide à l'acétone puis on l'a séché sous pression réduite pour obtenir 26,85 g d'un polymère qui avait une viscosité intrinsèque [#] de 1,30 dl/g, une masse moléculaire moyenne en nombre de 154 000, une distribution de masse moléculaire ou indice de polymolécularité [masse moléculaire moyenne en poids (Mp) /masse moléculaire moyenne en nombre (Mn) ] de 1,9, une température de transition vitreuse de 35 C, une teneur en norbornène de 15 mol % et une teneur en styrène de 16 mol %. Le spectre de RMN de 13C, les données de viscoélasticité à l'état solide et la courbe d'hystérésis du polymère obtenu sont présentés sur les figures 1, 2 et 3 respectivement. Après les mesures de la courbe d'hystérésis, l'éprouvette a sensiblement repris son état initial antérieur à la mesure. Par ailleurs, la feuille pressée et préparée pour la mesure avait une transparence très élevée. Exemple 2 Après avoir introduit au préalable 114 ml de styrène, 20 ml d'une solution de norbornène dans le toluène (à 5 mol/1) et 6 ml de toluène sec dans un autoclave de 400 ml dont on avait remplacé l'atmosphère par de l'argon, on a introduit de l'éthylène à une pression de 0,8 MPa. Après avoir mélangé au préalable une solution obtenue en dissolvant 11,6 mg de dichlorure d'isopropylidène(cyclopentadiényl)(3-tert-butyl-5-méthyl-2-phénoxy)titane dans 12 ml de toluène sec et 3,0 ml d'une solution dans le toluène de triisobutylaluminium [produit par Toso-Akzo Co., Ltd., 1 mol/1], on les a introduites dans l'autoclave puis on a ajouté une solution obtenue en dissolvant 72,0 mg de tétrakis(pentafluorophényl)borate de N,N-diméthylanilinium dans 45 ml de toluène sec. On a agité la solution réactionnelle à 60 C pendant 1 h. Puis on a versé la solution réactionnelle dans un mélange de 5 ml de chlorure d'hydrogène (12N) et de 1000 ml d'acétone, et on a obtenu par filtration un précipité blanc. On a lavé ce solide à l'acétone puis on l'a séché sous pression réduite pour obtenir 18,34 g d'un polymère qui avait une viscosité intrinsèque [#] de 1,25 dl/g, une masse moléculaire moyenne en nombre de 162 000, une distribution de masse moléculaire de 2,0, une température de transition vitreuse de 55 C, une teneur en norbornène de 15 mol % et une teneur en styrène de 36 mol %. La viscoélasticité à l'état solide du polymère obtenu est représentée sur la figure 4. De plus, le polymère obtenu avait un voile total de 11,8 % et un indice de réfraction de 1,57. Exemple 3 Après avoir introduit au préalable 27 ml de styrène, 48 ml d'une solution de norbornène dans le toluène (à 5 mol/1) et 13 ml de toluène sec dans un autoclave de 400 ml dont on avait remplacé l'atmosphère par de l'argon, on a introduit de l'éthylène à une pression de 0,8 MPa. Après avoir mélangé au préalable une solution obtenue en dissolvant 3,0 mg de dichlorure d'isopropylidène(cyclopentadiényl)(3-tert-butyl-5-méthyl-2-phénoxy)titane dans 6 ml de toluène sec et 2,0 ml d'une solution dans le toluène de triisobutylaluminium [produit par Toso-Akzo Co., Ltd., 1 mol/1], on les a introduites dans l'autoclave puis on a ajouté une solution obtenue en dissolvant 19,2 mg de tétrakis (pentafluorophényl)borate deN,N-diméthylanilinium dans 24 ml de toluène sec. On a agité la solution réactionnelle à 60 C pendant 1 h. Puis on a versé la solution réactionnelle dans un mélange de 2 ml de chlorure d'hydrogène (12N) et de 500 ml d'acétone, et on a obtenu par filtration un précipité blanc. On a lavé ce solide à l'acétone puis on l'a séché sous pression réduite pour obtenir 1,43 g de polymère qui avait une température de transition vitreuse de 123 C, une teneur en norbornène de 28 mol % et une teneur en styrène de 19 mol %. Exemple 4 Après avoir introduit au préalable 114 ml de styrène, 4 ml d'une solution de norbornène dans le toluène (à 5 mol/1) et 34 ml de toluène sec dans un autoclave de 400 ml dont on avait remplacé l'atmosphère par de l'argon, on a introduit de l'éthylène à une pression de 0,8 MPa. Après avoir mélangé au préalable une solution obtenue en dissolvant 15,5 mg de dichlorure d'isopropylidène(cyclopentadiényl)(3-tert-butyl-5-méthyl-2-phénoxy)titane dans 15 ml de toluène sec et 3,0 ml d'une solution dans le toluène de triisobutylaluminium [produit par Toso-Akzo Co., Ltd., 1 mol/1], on les a introduites dans l'autoclave puis on a ajouté une solution obtenue en dissolvant 96,1 mg de tétrakis (pentafluorophényl)borate deN,N-diméthylanilinium dans 30 ml de toluène sec. On a agité la solution réactionnelle à 60 C pendant 2 h puis on l'a versée dans un mélange de 5 ml de chlorure d'hydrogène (12N) et de 1000 ml d'acétone, et on a obtenu par filtration un précipité blanc. On a lavé ce solide à l'acétone puis on l'a séché sous pression réduite pour obtenir 28,04 g d'un polymère qui avait une température de transition vitreuse de 39 C, une teneur en norbornène de 3 mol % et une teneur en styrène de 48 mol %. Exemple 5 Après avoir introduit au préalable 114 ml de styrène, 40 ml d'une solution de norbornène dans le toluène (à 5 mol/1) et 34 ml de toluène sec dans un autoclave de 400 ml dont on avait remplacé l'atmosphère par de l'argon, on a introduit de l'éthylène à une pression de 0,8 MPa. Après avoir mélangé au préalable une solution obtenue en dissolvant 15,5 mg de dichlorure d'isopropylidène(cyclopentadiényl)(3-tert-butyl-5-méthyl-2-phénoxy)titane dans 15 ml de toluène sec et 3,0 ml d'une solution dans le toluène de triisobutylaluminium [produit par Toso-Akzo Co., Ltd., 1 mol/1], on les a introduites dans l'autoclave puis on a ajouté une solution obtenue en dissolvant 96,1 mg de tétrakis (pentafluorophényl)borate deN,N-diméthylanilinium dans 30 ml de toluène sec. On a agité la solution réactionnelle à 60 C pendant 2 h puis on l'a versée dans un mélange de 5 ml de chlorure d'hydrogène (12N) et de 1000 ml d'acétone, et on a obtenu un précipité blanc par filtration. On a lavé ce solide à l'acétone puis on l'a séché sous pression réduite pour obtenir 34,86 g d'un polymère qui avait une température de transition vitreuse de 83 C, une teneur en norbornène de 21 mol % et une teneur en styrène de 46 mol %. REVENDICATIONS 1. Copolymère de l'éthylène et/ou d'une a-oléfine, d'une oléfine cyclique et d'un hydrocarbure alcénylaromatique, caractérisé en ce que sa teneur en oléfine cyclique est de 0,01 à 66 mol %, sa teneur en hydrocarbure alcénylaromatique est de 3 à 99 mol % et est supérieure à la moitié de la teneur en oléfine cyclique, et sa teneur totale en éthylène et/ou en a-oléfine, en oléfine cyclique et en hydrocarbure alcénylaromatique est égale à 100 mol %. 2. Copolymère selon la revendication 1, caractérisé en ce que sa teneur en hydrocarbure alcénylaromatique n'est pas inférieure à sa teneur en oléfine cyclique. 3. Copolymère selon l'une quelconque des revendications 1 et 2, caractérisé en ce qu'il n'a pas de cristallinité. 4. Copolymère selon l'une quelconque des revendications précédentes, caractérisé en ce qu'il a une température de transition vitreuse de-20 à 140 C. 5. Copolymère selon la revendication 4, caractérisé en ce qu'il a une température de transition vitreuse supérieure ou égale à 35 C et inférieure à 60 C. 6. Procédé de production du copolymère selon l'une quelconque des revendications précédentes, caractérisé en ce qu'il comprend la colymérisation de l'éthylène et/ou d'une a-oléfine avec une oléfine cyclique et un hydrocarbure alcénylaromatique en présence d'un catalyseur préparé à partir des composants (A) et [(B) et/ou (C) ] décrits ci-dessous : (A) : un complexe de métal de transition représenté par la forme générale [I], [II] ou [III] suivante : où M1 désigne un atome de métal de transition du groupe IV du tableau périodique des éléments, A désigne un atome du groupe XVI du tableau périodique des éléments, J désigne un atome du groupe XIV du tableau périodique des éléments, Cp1 désigne un groupe ayant un squelette d'anion de type cyclopentadiène, X , X2, R', R2, R3, R4, R5 et R6 représentent indépendamment un atome d'hydrogène, un atome d'halogène, un groupe alkyle, un groupe aralkyle, un groupe aryle, un groupe silyle substitué, un groupe alcoxy, un groupe aralkyloxy, un groupe aryloxy ou un groupe aminodisubstitué, X3 représente un atome du groupe XVI du tableau périodique des éléments, R', R2, R3, R4, R5 et R6 peuvent éventuellement être combinés entre eux pour former un cycle et, dans les formules générales [II] ou [III], deux des substituants M1, A, J, Cp', X1, X2, X3, R', R2, R3, R4, R5 et R6 peuvent être respectivement identiques ou différents, (B) : un ou plusieurs composés de l'aluminium choisis parmi les composés (B 1) à (B3) suivants : (B1) un composé d'organo-aluminium représenté par la formule générale E1aAlZ3-a, (B2) un aluminoxane cyclique ayant une structure représentée par la formule générale {Al(E2)-O-}b, et (B3) un aluminoxane linéaire ayant une structure représentée par la formule générale E3{-Al(E3)-O-}cAlE32 où E1, E2et E3 représentent respectivement un groupe hydrocarboné, tous les E1, tous les E et tous les E3 peuvent être identiques ou différents, Z représente un atome d'hydrogène ou un atome d'halogène et tous les Z peuvent être identiques ou différents, a représente un nombre satisfaisant l'expression 0 7. Produit moulé caractérisé en ce qu'il est obtenu au moyen du copolymère selon l'une quelconque des revendications 1 à 5.